(57)【要約】【課題】本発明の目的は、より高温度に対応できる高クリープ破断強度と高温長時間加熱後においても高い靭性を有する耐熱鋼とそれを用いたガスタービン及びその各種部材を提供することにある。【解決手段】本発明は、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、ＮＢ及びＴａの１種又は２種の合計量が０．０２〜０．３０％、及びＮ０．０２〜０．１０％を含み、（Ｎｉ量とＣｏ量の差）の２乗で示される値とＮｉ量とが図２の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるマルテンサイト鋼からなることを特徴とする耐熱鋼にある。【選択図】  図１
2004307910.tif 000002
【特許請求の範囲】
【請求項１】
重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが両者の関係を示す直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるマルテンサイト鋼からなることを特徴とする耐熱鋼。
【請求項２】
請求項１において、前記（Ｎｉ量とＣｏ量の差）の２乗で示される値が１．８以下であるマルテンサイト鋼からなることを特徴とする耐熱鋼。
【請求項３】
請求項１において、重量で、Ｒｅ１．５％以下及びＢ０．００１〜０．０１５％を含むことを特徴とする耐熱鋼。
【請求項４】
重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｗ量／Ｍｏ量）で表わされる値とＭｎ量とが両者の関係を示す直交座標の点Ｃ（１．３、０．１５％）及び点Ｄ（２．５、０．３７％）の各点を直線で結んで得られる値以下であるマルテンサイト鋼からなることを特徴とする耐熱鋼。
【請求項５】
請求項４において、｛Ｍｏ量／（Ｍｏ量＋０．５Ｗ量）｝で示される値とＭｎ量とが両者の関係を示す直交座標の点Ｅ（０．２５、０．４％）及び点Ｆ（０．７、０．１５％）の各点を直線で結んで得られる値以上であるマルテンサイト鋼からなることを特徴とする耐熱鋼。
【請求項６】
請求項４において、重量で、Ｒｅ１．５％以下及びＢ０．００１〜０．０１５％の少なくとも１種を含むことを特徴とする耐熱鋼。
【請求項７】
請求項５において、重量で、Ｒｅ１．５％以下及びＢ０．００１〜０．０１５％の少なくとも１種を含むことを特徴とする耐熱鋼。
【請求項８】
請求項１において、重量で、Ｃｕ０．５％以下、Ｔｉｌ０．５％以下、Ａｌ０．２％以下、Ｚｒ０．１％以下、Ｈｆ０．１％以下、Ｃａ０．０１％以下、Ｍｇ０．０１％以下、Ｙ０．０１％以下及び希土類元素０．０１％以下の少なくとも１種を含むことを特徴とする耐熱鋼。
【請求項９】
請求項４において、重量で、Ｃｕ０．５％以下、Ｔｉｌ０．５％以下、Ａｌ０．２％以下、Ｚｒ０．１％以下、Ｈｆ０．１％以下、Ｃａ０．０１％以下、Ｍｇ０．０１％以下、Ｙ０．０１％以下及び希土類元素０．０１％以下の少なくとも１種を含むことを特徴とする耐熱鋼。
【請求項１０】
タービンスタブシャフトと、該シャフトにタービンスタッキングボルトによって互いにタービンスペーサを介して連結された複数個のタービンディスクと、該ディスクに植込まれ燃焼器によって発生した高温の燃焼ガスによって回転するタービンブレードと、前記ディスクに連結されたディスタントピースと、該ディスタントピースに連結された複数個のコンプレッサロータと、該ロータに植込まれ空気を圧縮するコンプレッサブレードと、前記コンプレッサロータに連結されたコンプレッサスタブシャフトを備えたガスタービンにおいて、前記タービンディスクと、ディスタントピース、タービンスペーサ、コンプレッサディスクの最終段及びタービンスタッキングボルトの少なくとも１つが、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが両者の関係を示す直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるか、又は（Ｗ量／Ｍｏ量）で表わされる値とＭｎ量とが両者の関係を示す直交座標の点Ｃ（１．３、０．１５％）及び点Ｄ（２．５、０．３７％）の各点を直線で結んで得られる値以下、又は｛Ｍｏ量／（Ｍｏ量＋０．５Ｗ量）｝で示される値とＭｎ量とが両者の関係を示す直交座標の点Ｅ（０．２５、０．４％）及び点Ｆ（０．７、０．１５％）の各点を直線で結んで得られる値以上であるマルテンサイト鋼からなることを特徴とするガスタービン。
【請求項１１】
円盤状部材で、該円盤状部材の円周部にタービンブレードの植え込み部と、複数の前記円盤状部材をスタッキングボルトによって一体に締結する複数の前記ボルトの挿入用孔とを有し、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが両者の関係を示す直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるか、又は（Ｗ量／Ｍｏ量）で表わされる値とＭｎ量とが両者の関係を示す直交座標の点Ｃ（１．３、０．１５％）及び点Ｄ（２．５、０．３７％）の各点を直線で結んで得られる値以下、又は｛Ｍｏ量／（Ｍｏ量＋０．５Ｗ量）｝で示される値とＭｎ量とが両者の関係を示す直交座標の点Ｅ（０．２５、０．４％）及び点Ｆ（０．７、０．１５％）の各点を直線で結んで得られる値以上であるマルテンサイト鋼からなることを特徴とするガスタービン用ディスク。
【請求項１２】
円筒状部材で、該部材の両端部に設けられた突出部と、該突出部の一方に前記円筒状部材をタービンディスクにスタッキングボルトによって一体に締結する複数の前記ボルトの挿入用孔と、前記突出部の他方に前記円筒状部材をコンプレッサディスクにスタッキングボルトによって一体に締結する複数の前記ボルトの挿入用孔とを有し、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが両者の関係を示す直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるか、又は（Ｗ量／Ｍｏ量）で表わされる値とＭｎ量とが両者の関係を示す直交座標の点Ｃ（１．３、０．１５％）及び点Ｄ（２．５、０．３７％）の各点を直線で結んで得られる値以下、又は｛Ｍｏ量／（Ｍｏ量＋０．５Ｗ量）｝で示される値とＭｎ量とが両者の関係を示す直交座標の点Ｅ（０．２５、０．４％）及び点Ｆ（０．７、０．１５％）の各点を直線で結んで得られる値以上であるマルテンサイト鋼からなることを特徴とするガスタービンディスタントピース。
【請求項１３】
円盤状部材で、該円盤状部材の円周部にコンプレッサブレードの植え込み部と、複数の前記円盤状部材をスタッキングボルトによって一体に締結する複数の前記ボルトの挿入用孔とを有し、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが両者の関係を示す直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるか、又は（Ｗ量／Ｍｏ量）で表わされる値とＭｎ量とが両者の関係を示す直交座標の点Ｃ（１．３、０．１５％）及び点Ｄ（２．５、０．３７％）の各点を直線で結んで得られる値以下、又は｛Ｍｏ量／（Ｍｏ量＋０．５Ｗ量）｝で示される値とＭｎ量とが両者の関係を示す直交座標の点Ｅ（０．２５、０．４％）及び点Ｆ（０．７、０．１５％）の各点を直線で結んで得られる値以上であるマルテンサイト鋼からなることを特徴とするガスタービンコンプレッサディスク。
【請求項１４】
棒状部材で、その一端にネジ部と、他端に角状頭部とを有し、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが両者の関係を示す直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で示される値が０．５以上であるか、又は（Ｗ量／Ｍｏ量）で表わされる値とＭｎ量とが両者の関係を示す直交座標の点Ｃ（１．３、０．１５％）及び点Ｄ（２．５、０．３７％）の各点を直線で結んで得られる値以下、又は｛Ｍｏ量／（Ｍｏ量＋０．５Ｗ量）｝で示される値とＭｎ量とが両者の関係を示す直交座標の点Ｅ（０．２５、０．４％）及び点Ｆ（０．７、０．１５％）の各点を直線で結んで得られる値以上であるマルテンサイト鋼からなることを特徴とするガスタービンスタッキングボルト。
【発明の詳細な説明】
【０００１】
【発明の属する技術分野】
本発明は新規な耐熱鋼とそれを用いたガスタービン及びその各種部材に関する。
【０００２】
【従来の技術】
【特許文献１】特開２００１−４９３９８号公報
【特許文献２】特開平１１−２０９８５１号公報
【特許文献３】ＰＣＴ／ＪＰ９７／０４６０９号公報
【特許文献４】特開２００１−４９３９８号公報
【特許文献５】特開平１０−２５１８０９号公報
現在、ガスタービン用ディスクには、Ｃｒ−Ｍｏ−Ｖ鋼、１２Ｃｒ−Ｍｏ−Ｎｉ−Ｖ−Ｎ鋼が使用されている。近年、省エネルギーの観点からガスタービンの熱効率の向上が望まれている。高効率発電をすることで化石燃料の節約、排出ガスの発生量を抑えることが可能となり、地球環境保全に貢献できる。熱効率を向上させるにはガス温度及び圧力を上げるのが最も有効な手段である。ガス温度を１３００℃級から１５００℃級に高めることにより、大幅な効率向上が期待できる。また、燃焼温度の上昇を伴わない場合でも、部材の冷却に使用している圧縮空気量の一部を削減することにより、効率向上が期待できる。
【０００３】
しかし、これらの高温・高圧化にともない、従来のＣｒ−Ｍｏ−Ｖ鋼、１２Ｃｒ−Ｍｏ−Ｎｉ−Ｖ−Ｎ鋼では強度不足で、より強度の高い材料が必要である。強度としては、高温特性を最も大きく左右するクリープ破断強度が要求される。またガスタービンディスクではクリープ強度と共に高引張強さ、高靭性も要求され、特に高温で使用中に生ずる脆化を抑制しなければならない。
【０００４】
クリープ破断強度が高い構造材料としては、オーステナイト鋼、Ｎｉ基合金、Ｃｏ基合金、マルテンサイト鋼等が一般に知られている。熱間加工性、切削性及び振動減衰特性の点でＮｉ基合金及びＣｏ基合金は望ましくない。また、オーステナイト鋼は４００〜４５０℃付近の強度がそれほど高くないこと、更にガスタービン全体システムから望ましくない。一方、マルテンサイト鋼は他の構成部品とのマッチングが良く、高温強度も十分である。
【０００５】
【特許文献１】には高低圧一体型の蒸気タービンロータとして高強度及び高靭性の耐熱鋼が開示されている。又、
【特許文献２】、
【特許文献３】、
【特許文献４】及び
【特許文献５】にはガスタービンディスク材用の耐熱鋼が開示されている。
【０００６】
【発明が解決しようとする課題】
しかし、これらの公報に記載の耐熱鋼ではガスタービンディスクに要求される高クリープ破断強度、高引張強度、高靭性、低脆化の特性等の内、特に高クリープ破断強度及び低脆化の特性を同時に満足できず、より高効率のガスタービンディスクとしては十分でない。ガスタービンの高温・高圧化に対して従来の単に強度の高い材料を用いるだけではガス温度の更なる上昇は出来ない。また、高温部を大量の冷却空気等によって冷却することによりガス温度の更なる上昇が期待できるが、熱効率が著しく低下する。そのため熱効率の低下を防ぐには冷却空気の削減が必要となるが、上述の高い材料特性が得られなければその削減ができない。そして一般に高温強度を向上させると靱性が低下するので、両者を同時に達成することが困難である。
【０００７】
本発明の目的は、より高温度に対応できる高クリープ破断強度と高温長時間加熱後においても高い靭性を有する耐熱鋼とそれを用いたガスタービン及びその各種部材を提供することにある。
【０００８】
【課題を解決するための手段】
本発明は、重量で、Ｃ０．０５〜０．３０％、Ｓｉ０．５０％以下、Ｍｎ０．６０％以下、Ｃｒ８．０〜１３．０％、Ｎｉ０．５〜３．０％、Ｍｏ１．０〜３．０％、Ｗ０．１〜１．５％、Ｃｏ  ０．５〜４％、Ｖ０．０５〜０．３５％  、Ｎｂ及びＴａの１種又は２種の合計量が０．０２〜０．３０％、及びＮ０．０２〜０．１０％を含み、（Ｎｉ量とＣｏ量の差）の２乗で示される値とＮｉ量とが直交座標の点Ａ（１．０、２．７％）及び点Ｂ（２．５、１．０％）の各点を直線で結んで得られる値以下及び｛Ｍｏ量／（Ｍｏ量＋０．５Ｗ量）｝で求められる値が０．５以上であるマルテンサイト鋼からなることを特徴とする耐熱鋼にある。又、（Ｎｉ量とＣｏ量の差）の２乗で示される値が１．８以下が好ましい。
【０００９】
更に、本発明は、前述の組成において、Ｍｎ量と（Ｗ量／Ｍｏ量）比とが直交座標の点Ｃ（０．１５％、１．３）及び点Ｄ（０．３７％、２．５）の各点を直線で結んで得られる値以下であるマルテンサイト鋼からなることを特徴とする。又この組成に｛Ｍｏ量／（Ｍｏ量＋０．５Ｗ量）｝で求められる値とＭｎ量とが直交座標の点Ｅ（０．２５、０．４％）及び点Ｆ（０．７、０．１５％）の各点を直線で結んで得られる値以上であるマルテンサイト鋼からなることを特徴とする。
【００１０】
本発明は、重量で、Ｒｅ１．５％以下及びＢ０．００１〜０．０１５％を少なくとも一種を含むことができる。又、重量で、Ｃｕ０．５％以下、Ｔｉ０．５％以下、Ａｌ０．２％以下、Ｚｒ０．１％以下、Ｈｆ０．１％以下、Ｃａ０．０１％以下、Ｍｇ０．０１％以下、Ｙ０．０１％以下及び希土類元素０．０１％以下の少なくとも一種を含むことができる。
【００１１】
本発明に係る耐熱鋼は、次式で計算されるＣｒ当量が１０以下になるように成分調整され、δフェライト相を実質的に含まないようにすることが好ましい。各元素は、耐熱鋼の含有量（重量％）である。
【００１２】
2004307910.tif 000003
本発明においては、室温における引張強さが１１８０ＭＰａ以上、好ましくは１２００ＭＰａ以上、５１０℃、１０５時間クリープ破断強度が４２０ＭＰａ以上、好ましくは４３０ＭＰａ以上、５３０℃で１０４時間加熱後の２５℃Ｖノッチシャルピー衝撃値が１９．６Ｊ／ｃｍ２以上であることが好ましい。
【００１３】
本発明は、タービンスタブシャフトと、該シャフトにタービンスタッキングボルトによって互いにタービンスペーサを介して連結された複数個のタービンディスクと、該ディスクに植込まれ、燃焼器によって発生した高温の燃焼ガスによって回転するタービンブレードと、前記ディスクに連結されたディスタントピースと、該ディスタントピースに連結された複数個のコンプレッサロータと、該ロータに植込まれ空気を圧縮するコンプレッサブレードと、前記コンプレッサロータに連結されたコンプレッサスタブシャフトを備えたガスタービンにおいて、前記タービンディスクと、ディスタントピース、タービンスペーサ、コンプレッサディスクの最終段及びタービンスタッキングボルトの少なくとも１つが、前述に記載の耐熱鋼からなるものである。
【００１４】
更に、本発明は、円盤状部材で、該円盤状部材の円周部にタービンブレードの植え込み部と、複数の前記円盤状部材をスタッキングボルトによって一体に締結する複数の前記ボルトの挿入用孔とを有し、前述に記載の組成及び特性を有する耐熱鋼からなることを特徴とするガスタービンディスクにある。尚、円盤状部材の円中心部には中心孔があってもよいし、なくてもよい。
【００１５】
ガスタービンディスクは高速回転による高い遠心応力と振動応力に耐えるため、引張強さが高いと同時に疲労強度が高くなければならない。そのためにガスタービンディスク材の金属組織は、有害なδフェライトが存在すると、疲労強度を著しく低下させるので、前述のＣｒ当量が１０以下になるように調整し、全焼戻しマルテンサイト組織とするのが好ましい。
【００１６】
本発明は、円筒状部材で、該部材の両端部に設けられた突出部と、該突出部の一方に前記円筒状部材をタービンディスクにスタッキングボルトによって一体に締結する複数の前記ボルトの挿入用孔と、前記突出部の他方に前記円筒状部材をコンプレッサディスクにスタッキングボルトによって一体に締結する複数の前記ボルトの挿入用孔とを有し、前述に記載の組成を有する耐熱鋼からなることを特徴とするガスタービン用ディスタントピースにあり、前述と同様の特性を有する耐熱鋼を用いることが好ましい。
【００１７】
本発明は、円盤状部材で、該円盤状部材の円周部にコンプレッサブレードの植え込み部と、前記複数の円盤状部材をスタッキングボルトによって一体に締結する複数の前記ボルトの挿入用孔とを有し、前述に記載の耐熱鋼からなることを特徴とするガスタービン用コンプレッサディスクにあり、前述と同様の特性を有する耐熱鋼を用いることが好ましい。
【００１８】
本発明は、棒状部材で、その一端にネジ部と、他端に角状頭部とを有し、前述に記載の耐熱鋼からなることを特徴とするガスタービン用スタッキングボルトにあり、前述と同様の特性を有する耐熱鋼を用いることが好ましい。
【００１９】
本発明の耐熱鋼の成分範囲限定理由について説明する。
【００２０】
Ｃは高い引張強さと耐力を得るために０．０５％  以上とする。しかし、０．３０％を超えるＣ量では高温に長時間さらされた場合に金属組織が不安定になり、クリープ破断強度を低下させ、また靭性を低下させるので０．３０％以下とする。特に、０．０７〜０．２３％が好ましく、より０．１０〜０．２０％が好ましい。
【００２１】
Ｓｉは脱酸剤、Ｍｎは脱硫・脱酸剤で耐熱鋼の溶解の際に添加するものであり、少量でも効果がある。Ｓｉはδフェライト生成元素であり、多量の添加は、疲労及び靭性を低下させる有害なδフェライト生成の原因になるので、０．５０％  以下とする。なお、カーボン真空脱酸法及びエレクトロスラグ再溶解法などによればＳｉ添加の必要がなく、Ｓｉ無添加がよい。特に、０．１０％  以下が好ましく、より０．０５％  以下が好ましい。
【００２２】
少量のＭｎ添加は靭性を向上するが多量の添加は靭性を低下させるので、０．６０％以下とする。特に、Ｍｎは脱硫剤として有効なので、靭性向上の点から０．３０％以下が好ましく、特に０．２５％以下、更により０．２０％以下が好ましい。０．０５％以上含有させることは靭性の点から好ましい。
【００２３】
Ｃｒは耐食性と引張強さを高めるが、１３％を超える添加はδフェライト組織生成の原因になる。８％より少ないと耐食性と高温強度が不十分なので、Ｃｒは８〜１３％とする。特に強度の点から１０．０〜１２．８％が好ましく、より１０．５〜１２．５％が好ましい。
【００２４】
Ｍｏは固溶強化及び炭化物・窒化物析出強化作用によってクリープ破断強度を高める効果がある。Ｍｏは１．０％以下ではクリープ破断強度向上効果が不十分であり、３％以上になるとδフェライト生成原因になるので１．０〜３．０％とする。特に、１．２〜２．７％が好ましく、より１．３〜２．５％が好ましい。
【００２５】
ＷもＭｏと同様の効果が有る。より高強度化のためにＭｏと同等の含有量まで含有させることができる。Ｗは０．１％以下ではクリープ破断強度向上効果が不十分であり、１．５％を超えると靭性が低下するので、０．１〜１．５％とする。特に０．２〜１．４％が好ましく、より０．３〜１．３％が好ましい。
【００２６】
Ｃｏはより高温での強度を高めるので、高温化に対応させて含有量を高めるのが好ましい。０．５％未満ではその効果が十分ではなく、４．０％を超えると加熱脆化を促進するので、４％を上限とする。特に、０．８〜３．５％が好ましい。
【００２７】
Ｖ及びＮｂは炭化物を析出し引張強さを高めると同時に靭性向上効果がある。Ｖ０．０５％以下、Ｎｂ０．０２％以下ではその効果が不十分であり、又、Ｖ０．３５％以下  、Ｎｂ０．３％以下がδフェライト生成の抑制から好ましい。特に、Ｖは０．１５〜０．３０％が好ましく、より０．２０〜０．３０％、Ｎｂは０．０４〜０．２２％、より０．１０〜０．２０％  が好ましい。Ｎｂの代わりにＴａを全く同様に添加でき、複合添加においても合計量で同様の含有量とすることができる。
【００２８】
Ｎｉは低温靭性を高めると共に、δフェライト生成の防止効果がある。この効果は、Ｎｉ０．５％以上が好ましく、３．０％  を越える添加で効果が飽和する。またＮｉの多量の添加はクリープ破断強度を下げる。特に、０．５〜２．５％が好ましく、より０．７〜２．３％が好ましい。
【００２９】
Ｎはクリープ破断強度の向上及びδフェライトの生成防止に効果があるが０．０２％  未満ではその効果が十分でなく、０．１０％  を越えると靭性を低下させる。特に、０．０４〜０．０８０％の範囲で優れた特性が得られる。
【００３０】
Ｒｅは固溶強化作用によってクリープ破断強度を高める効果がある。過剰な添加は脆化を促進するため２％以下の添加が好ましいが、Ｒｅは希少な元素であり、実用上から１．５％以下が好ましく、より１．２％以下が好ましい。
【００３１】
Ｂは粒界強度を高くする作用が有り、クリープ破断強度を高める効果がある。０．００１％以下ではこの効果が不十分で、０．０１５％を越える添加で靱性が低下する。特に０．００２〜０．００８％が望ましい。
【００３２】
Ｐ及びＳの低減は、クリープ破断強度を損なわず、低温靭性を高める効果があり、極力低減することが望ましい。低温靭性向上の点から、Ｐ０．０１５％以下、Ｓ０．０１５％以下が好ましい。特に、Ｐ０．０１０％以下、Ｓ０．０１０％  以下が望ましい。
【００３３】
Ｓｂ、Ｓｎ及びＡｓの低減も、低温靭性を高める効果があり、極力低減することが望ましいが、現状製鋼技術レベルの点から、Ｓｂ０．００１５％以下、Ｓｎ０．０１％以下及びＡｓ０．０２％以下に限定した。特に、Ｓｂ０．００１％  以下、Ｓｎ０．００５％及びＡｓ０．０１％以下が望ましい。
【００３４】
又、Ｔｉ、Ａｌ、Ｚｒ、Ｈｆ、Ｔａ等のＭＣ炭化物形成元素ｎｏ少なくとも１種を合計で０．５％  以下含むものが好ましい。Ａｌは脱酸材及び結晶粒微細化材として０．０００５％以上とし、０．２％を超えるとクリープ強度に有効に働く窒素を固着することにより、クリープ破断強度を下げるので、それ以下が良い。
【００３５】
本発明においては、ＮｉとＣｏの添加バランスに着目した。その結果、（Ｎｉ量とＣｏ量の差）の２乗で示される値とＮｉ量との関係で表わされる点Ａ（１．０、２．７％）及び点Ｂ（２．５、１．０％）の各点を直線で結んで得られる値以下及び｛Ｍｏ量／（Ｍｏ量＋０．５Ｗ量）｝で求められる値を０．５以上とすることによって、前述の特性が得られるものである。特に、Ｗ量が１．５％以下において顕著である。更に、（Ｎｉ量とＣｏ量の差）の２乗で示される値を１．８以下とすることが好ましい。Ｗ量が１．５％を超えるものは前述の高いクリープ強度が得られるが、高温長時間加熱後において靭性が低下するので好ましくない。
【００３６】
即ち、マルテンサイト鋼の靭性に寄与する元素として、Ｎｉ及びＣｏが有る。Ｎｉは靭性を向上させる効果が有るが、クリープ強度を低下させる。Ｃｏはクリープ強度向上に効果が有るが、使用中の脆化を促進し、靭性を低下させる。従って、靭性及びクリープ強度を保ち、さらに加熱脆化を抑制するため、本発明はＮｉ量とＣｏ量の差がＮｉとＣｏの添加量の釣り合いを示す好ましいバランスを示す有効な指標であることを見出したものである。
【００３７】
更に、本発明は、（Ｗ量／Ｍｏ量）比との関係で表わされる値とＭｎ量とを、点Ｃ（１．３、０．１５％）及び点Ｄ（２．５、０．３７％）の各点を直線で結んで得られる値以下とすることにより前述の高温長時間加熱後においても高い靭性が得られるものである。
【００３８】
又、本発明は、｛Ｍｏ量／（Ｍｏ量＋０．５Ｗ量）｝で求められる値とＭｎ量との関係で示される点Ｅ（０．２５、０．４％）及び点Ｆ（０．７、０．１５％）  の各点を直線で結んで得られる値以上とすることにより特に前述の高温長時間加熱後においても高い靭性が得られるものである。
【００３９】
即ち、本発明においては、ＭｏとＷの添加についても両者の添加量の特定の比が好ましいバランスを示す有効な指標であることを見出した。マルテンサイト鋼の高温強度向上に寄与する元素として、Ｍｏ及びＷは、それぞれ固溶強化元素として作用し、その効果はＭｏ当量＝｛Ｍｏ（％）＋０．５Ｗ（％）｝、又は（Ｗ量／Ｍｏ量）で表わされる。しかし、これらの元素は高温長時間加熱後において靭性を低下させるが、少量のＭｎにおいては高温長時間加熱後において靭性を高める重要な役目を有し、それぞれを前述のＭｎ量との関係から特定の含有量で複合添加することでその効果が顕著に得られる。ＭｏとＷではそれらの効果が異なり、高温ではＷの添加が強度向上により有効であるが、Ｗの比率が大きい場合は前述のように靭性が低下する傾向にある。
【００４０】
特に、６００℃を超える使用環境下ではＷ添加が有効であるが、ガスタービンディスクはそれよりも使用温度が低く、高靭性が必要なため、本発明ではＭｏ添加がより好ましく、従って  ｛Ｍｏ量／（Ｍｏ量＋０．５Ｗ量）｝の値を０．５以上、好ましくは０．６〜０．９５、より好ましくは０．７５〜０．９５とすることにより高温長時間加熱後においても高い靭性が得られるものである。
【００４１】
本発明材の熱処理は、まず完全なオーステナイトに変態するに十分な温度、最低１０００℃、最高１１５０℃に均一加熱し、急冷し（好ましくは油冷または水噴霧）、次いで５４０〜６００℃の温度に加熱保持・冷却し（第１次焼戻し）、次いで５５０〜６５０℃の温度に加熱保持・冷却（第２次焼戻し）を行い、全焼戻しマルテンサイト組織とするものが好ましい。第２次焼戻しは第１次焼戻し温度より高い温度とするものである。焼入れにあたっては、Ｍｆ点直上の温度に止めることが焼き割れを防止する点で好ましい。具体的温度は１５０℃以上に止めるのが良い。第１次焼戻しはその温度より加熱する。
【００４２】
【発明の実施の形態】
（実施例１）
表１はガスタービンディスク材に係る１２％Ｃｒ耐熱鋼の化学組成（重量％）を示し、残部はＦｅである。各試料はそれぞれ１５０ｋｇ真空アーク溶解し、１１５０℃に加熱し鍛造して素材とした。この素材を１０５０℃で２時間の加熱後油冷し、５６０℃で５時間加熱後空冷の一次焼戻しを行い、次いで５８０℃で５時間加熱後炉冷の二次焼戻しを行った。熱処理後の素材からクリープ破断試験片、引張試験片及びＶノッチシャルピー衝撃試験片を採取し実験に供した。衝撃試験は熱処理のままの材料と、５３０℃、１００００時間加熱脆化材について行った。この脆化材はラルソン・ミラーのパラメータより５１０℃で１０万時間加熱されたものと同等の条件である。
【００４３】
【表１】
2004307910.tif 000004
【００４４】
表２はこれら試料の機械的性質を示す。試料Ｎｏ．７〜１３は本発明材であり、高温・高圧ガスタービンディスク材として要求される室温引張強さが１１８０ＭＰａ以上、５１０℃、１０５時間クリープ破断強度が４２０ＭＰａ以上、及び脆化処理後の２５℃Ｖノッチシャルピー衝撃値が１９．６Ｊ／ｃｍ２以上の値を示し、充分満足するものであることが確認された。これに対し、比較材の試料Ｎｏ．１〜６は、高温・高圧ガスタービンディスク材として要求される機械的特性を同時に満足出来ないものである。比較材の試料Ｎｏ．１、３、４及び５は（Ｎｉ量とＣｏ量の差）の２乗の値がいずれも大きくなっており、ＮｉとＣｏとにおいて一方の添加量が大きいことを示している。Ｎｉ添加量の大きい比較材のＮｏ．１及びＮｏ．５では、引張強さ及び加熱脆化前後の２５℃Ｖノッチシャルピー衝撃値は満足するが、クリープ強度を満足できない。Ｃｏ添加量の多い比較材Ｎｏ．３及びＮｏ．４は、クリープ破断強度は満足するが、加熱脆化後の２５℃Ｖノッチシャルピー衝撃値の低下が著しい。
【００４５】
Ｍｏ当量の｛Ｍｏ量／（Ｍｏ量＋０．５Ｗ量）｝の値が０．５未満の試料Ｎｏ．３及びＮｏ．６は、衝撃値が低い。Ｍｏの単独添加（Ｗ添加量＝０）の試料Ｎｏ．２はクリープ破断強度が低い。
【００４６】
【表２】
2004307910.tif 000005
【００４７】
さらに、表３に示す化学組成の試料を溶解及び鍛造によって製造し、同じ熱処理を行い実験に供した。試験結果を表４に示す。表４に示すように、本発明材の試料Ｎｏ．１７〜１９は高温・高圧ガスタービンディスク材として要求される室温引張強さが１１８０ＭＰａ以上、５１０℃、１０５時間クリープ破断強度が４２０ＭＰａ以上及び脆化処理後の２５℃Ｖノッチシャルピー衝撃値が１９．６Ｊ／ｃｍ２以上を充分満足する特性が得られることが確認された。これに対して、Ｂが過剰に添加された比較材の試料Ｎｏ．１４及びＮｏ．１５は引張試験の伸び及び衝撃値が低く、高温・高圧ガスタービンディスク材として要求される機械的特性を同時に満足出来ない。また、Ｍｏの単独添加（Ｗ添加量＝０）の比較材の試料Ｎｏ．１４は、クリープ強度がやや低い。Ｒｅを過剰添加した比較材の試料Ｎｏ．１６は、引張強さ、クリープ強度は十分であるが、絞りの値が低かった。
【００４８】
【表３】
2004307910.tif 000006
【表４】
2004307910.tif 000007
【００４９】
図１は、クリープ破断強度と（Ｎｉ量とＣｏ量の差）の２乗との関係を示す図である。図１に示すように、クリープ破断強度は（Ｎｉ量とＣｏ量の差）の２乗の値が大きくなるに従って著しく低下する。特に、Ｎｉ量との関係が大きく、Ｎｉ量が１．０〜１．２％のものは２．２〜３．２％のものに比較して高いクリープ破断強度を有するが、高Ｎｉのものは（Ｎｉ量とＣｏ量の差）の２乗の値が大きくなると急激にクリープ破断強度を低下させる。
【００５０】
特に、Ｃｏ量がＮｉ量より多い場合には、クリープ強度の低下が僅かであり、（Ｎｉ量とＣｏ量の差）の２乗の値による影響は小さい。
【００５１】
図２は、図１の関係から、５１０℃、１０５時間クリープ破断強度が４２０ＭＰａ以上を有する（Ｎｉ量とＣｏ量の差）の２乗の値とＮｉ量との関係を示す線図である。前述のように、クリープ破断強度は（Ｎｉ量とＣｏ量の差）の２乗とＮｉ量との間に密接な関係を有するものであり、（Ｎｉ量とＣｏ量の差）の２乗で求められる値とＮｉ量との関係で表わされる値が点Ａ（１．０、２．７％）及び点Ｂ（２．５、１．０％）の各点を直線で結んで得られる値以下にすることにより４２０ＭＰａ以上のクリープ破断強度が得られるものである。
【００５２】
図３は、脆化処理後の２５℃Ｖノッチシャルピー衝撃値と（Ｗ量／Ｍｏ量）比との関係を示す線図である。図３に示すように、その衝撃値は（Ｗ量／Ｍｏ量）比が大きくなるに従って急激に低下する。その衝撃値はＭｎ量が０．１５％のものに対して０．３２〜０．４％と多いほど高く、更に高Ｃ量ほど高い。更に、いずれも（Ｗ量／Ｍｏ量）比が大きくなるにつれてその衝撃値はいずれのＭｎ量においても顕著に低下する。
【００５３】
図４は脆化処理後の２５℃Ｖノッチシャルピー衝撃値が１９．６Ｊ／Ｃｍ２以上の値を有する（Ｗ量／Ｍｏ量）比とＭｎ量との関係を示す線図である。図４に示すように、（Ｗ量／Ｍｏ量）比とＭｎ量との関係で表わされる点Ｃ（１．３、０．１５％）及び点Ｄ（２．５、０．３７％）の各点を直線で結んで得られる値以下にすることにより１９．６Ｊ／ｃｍ２以上の２５℃Ｖノッチシャルピー衝撃値が得られるものである。尚、図４はＣ量として０．１７％以下において適用される。
【００５４】
図５は、脆化処理後の２５℃Ｖノッチシャルピー衝撃値と（Ｍｏ量／Ｍｏ量＋０．５Ｗ量）比との関係を示す線図である。図５に示すように、その比をより大きくすることにより高温長時間加熱後においても高い靭性が得られるものである。その衝撃値はＭｎ量が０．１５％のものに対して０．３２〜０．４％と多いほど、更に高Ｃ量ほど高く、（Ｍｏ量／Ｍｏ量＋０．５Ｗ量）比が大きくなるにつれて高くなる。Ｍｎ量が０．１５％のものはＣ量が０．１５％以下のものであり、Ｍｎ量が０．３２〜０．４％のものがＣ量が０．１１〜０．１７％のものである。
【００５５】
図６は、脆化処理後の２５℃Ｖノッチシャルピー衝撃値が１９．６Ｊ／Ｃｍ２以上が得られる（Ｍｏ量／Ｍｏ量＋０．５Ｗ量）とＭｎ量との関係を示す線図である。これらの関係で表わされる点Ｅ（０．２５、０．４％）及び点Ｆ（０．７、０．１５％）の各点を直線で結んで得られる値以上とすることにより前述の衝撃値が得られるものである。尚、図６はＣ量として０．１７％以下において適用される。
【００５６】
（実施例２）
図７は空気冷却方式を有する空気圧縮型３段タービンのタービン上半部の断面図である。図７に示すように、本実施例のガスタービンは、ケーシング８０、圧縮機ロータ２と外周部の翼列からなる圧縮機、燃焼器８４、タービンノズル８１〜８３及びタ―ビンブレード５１〜５３が交互に配置され、タービンロータ１等によって構成されている。タ一ビンロータ１は３個のタービンディスク１１、１２、１３及びタービンスタブシャフト４を有し、高速回転体として密着結合されている。各タービンデイスクの外周にはタービンブレード５１〜５３が植設されているほか、デイスタントピース３を介して圧縮機ロータ２、コンプレッサスタブシャフトに連結されており、軸受によって回転支持されている。かかる構成において、圧縮機で圧縮された空気を用いて燃焼器８４で生成された高温・高圧の作動ガスが、膨脹しながら流れることによってタービンロータ１が回転され、動力が発生される。タービン部を出た燃焼ガスは排熱回収ボイラ（ＨＲＳＧ）に送られ、それにより水蒸気が作られる。
【００５７】
図示されていない部分もあるが、本実施例におけるガスタービンの主な構成は前述の他、更に、タービンスタブシャフト４、タービンスタッキングボルト５、タービンスペーサ１８、デイスタントピース３、コンプレッサディスク１７、コンプレッサブレード、コンプレッサスタツキングボルト、コンプレッサスタブシャフトを有し、コンプレツサディスク１７が１７段以上、タービンブレードが３段である。４段に対しても同様に実施できる。
【００５８】
本実施例では、圧縮機にて圧縮された空気を用いて、図７中に矢印で示した空気の流れによって各部品が冷却される。初段タービンノズル８１、第２段タービンノズル８２では空気は外側のサイドゥオールよリ流入し、翼部よリ排出される。第２段タービンノズル８２は内側のサイドゥオールに渡って冷却される。第３段タービンノズル８３では空気は外側のサイドゥオールよリ流入し、内側のサイドゥオールよリ出てスペーサ部分より外側に排出される。初段タービンブレード５１は圧縮された空気がタービンディスク１１の中心部からその側壁を通り、スペーサ１８部分を通って、ブレード内部に設けられた冷却孔を通ってその先端と翼部のトレーリング部より排出されることによりブレード及びディスクがともに冷却される。ブレードにおいてはそのシャンク部に設けられたシールフインによリ燃焼ガスが内部に流入しないようシールされる。第２段タービンブレード５２も同様にタービンディスク１２からスペーサ１８を通ってブレード内部に設けられた冷却孔を通って先端部よリ排出され、冷却される。第３段タービンブレード５３には冷却孔はないが、タービンディスク１３の中心部からその側壁を通り、シールフィンを通ってこれらを冷却しながら燃焼ガスと共に排熱回収ボイラに入リ、そこで水蒸気が形成され、蒸気タービンの動力源となる。
【００５９】
本実施例におけるタービンディスク１ｌ、１２、１３に用いる材料として実施例１の表１に示すＮｏ．１０の組成の大型試料を溶解し、１１５０℃に加熱し鍛造して実験素材とした。この素材を、１０５０℃で８ｈ加熱後衝風冷却を行い、冷却温度を１５０℃で止め、その温度より５８０℃で１２ｈ加熱後空冷の２次焼戻しを行い、次いで６０５℃で５ｈ加熱後炉冷の２次焼戻しを行った。熱処理後の素材からクリープ破断試験片、引張試験片及びＶノッチシャルピー衝撃試験片を採取し実験に供した。衝撃試験は熱処理のままの材料を実施例１と同様の加熱脆化材について行った。本実施例におけるこれらの特性は実施例１と同等の特性を有するものであった。
【００６０】
本実施例ではタービンデイスク１１、１２、１３の他、ディスタントピース３、タービンスタッキングボルト５にも実施例１に示したＮｏ．７〜１３、Ｎｏ．１７〜１９の全焼戻しマルテンサイト鋼をいずれも使用可能である。
【００６１】
また、これらのマルテンサイト鋼はフェライト系の結晶構造を持つが、フェライト系材料は、Ｎｉ基合金のようなオーステナイト系材料に比べて熱膨脹率が小さい。タービンディスクにＮｉ基合金を用いるよりも耐熱鋼を使用する本実施例の方が、更にディスク材の熱脹張率が小さいのでディスクに発生する熱応力を低減し、亀裂の発生、破壊を抑制できる。コンプレッサーブレードは１７段で、得られる空気圧縮比は１８である。
【００６２】
更に、本実施例においては、ガスタービンの初段タービンノズル８１及び初段タービンブレード５１にはＮｉ基超合金が用いられ、燃焼ガス温度によって１３００℃級には多結晶鋳造物、１５００℃級にはその単結晶鋳造物が用いられる。単結晶鋳造物には、重量でＣｒ４〜１０％、Ｍｏ０．５〜１．５％、Ｗ４〜１０％、Ｒｅ１〜４％、Ａｌ３〜６％、Ｔａ４〜１０％、Ｃｏ０．５〜１０％及びＨｆ０．０３〜０．２％を有するＮｉ基超合金、多結晶鋳造物にはＣｒ１０〜１５％を有するこれと同等の合金が用いられる。
【００６３】
第２段タービンノズルおよび第３段タービンノズルには重量で、Ｃｒ２１〜２４％、Ｃｏ１８〜２３％、Ｃ０．０５〜Ｏ．２０％、Ｗ１〜８％、Ａｌ１〜２％、Ｔｉ２〜３％、Ｔａ０．５〜１．５％及びＢＯ．０５〜０．１５％を含有するＮｉ基超合金で構成する。これらのノズルは通常の鋳造により得られる等軸晶組織である。
【００６４】
第２段タービンブレード５２及び第３段タービンブレード５３には、Ｎｉ基超合金が用いられ、燃焼ガス温度によって１３００℃級には多結晶鋳造物、１５００℃級にはその一方向凝固柱状晶Ｎｉ基超合金鋳造物が用いられる。いずれも重量で、Ｃｒ５〜１８％、Ｍｏ０．３〜６％、Ｗ２〜１０％、Ａｌ２．５〜６％、Ｔｉ０．５〜５％、Ｔａ１〜４％、ＮｂＯ．１〜３％、Ｃｏ０〜１０％、Ｃ０．０５〜０．２１％、Ｂ０．００５〜Ｏ．０２５％、ＨｆＯ．０３〜２％、Ｒｅ０．１〜５％を有するＮｉ基超合金で構成する。一方向凝固柱状晶Ｎｉ基超合金のブレードは全体が一方向に先端部からダブティルの方向に凝固させることにより得られる。
【００６５】
本実施例においては、高強度化及び加熱脆化においても高い靭性を有するため、それによって特にタービンデイスクの材料温度を高く設定することができるので前述の冷却を少なくでき、更に前述の使用部材の薄肉化、小径化が可能となり軽量化も達成され、起動特性が向上する。
【００６６】
以上の構成によって、総合的により信頼性が高くバランスされたガスタービンが得られ、使用燃料として、天然ガス、軽油等を使用し、初段タービンノズルヘのガス入り口温度が１５００℃、初段タ一ビンブレードのメタル温度が９００℃、ガスタービンの排ガス温度は６５０℃であり、発電効率がＬＨＶ表示で３７％以上の発電用ガスタービンが達成できる。又、初段タービンノズルヘのガス入り口温度が１３００℃においても同様である。
【００６７】
又、本実施例では、ガスタービン１台と初段タービンブレードへの蒸気入口温度５６６℃の高中低圧一体型蒸気タ一ビン１台との各々に発電機を備えた組合せの多軸型コンバインドサイクル発電システムを構成することができ、より高い発電効率を得ることができる。
【００６８】
【発明の効果】
本発明によれば、高効率高温ガスタービンとしてガス温度１３００〜１５００℃級における特にタービンディスクに要求されるクリープ破断強度及び加熱脆化後の衝撃値が高いものが得られる。さらに、加熱脆化域の高温に晒されるタービンスタッキングボルト、タービンスペーサ、ディスタントピースへの適用も可能である。従って、本発明により、ガスタービン発電プラントの燃焼温度並びに部材温度を上げることができるので、高温部における冷却を少なくできること、更に一方では回転部の軽量化も達成できるので、一層の高効率化が達成される。そして、化石燃料の節約、排出ガスの発生量を抑えることが可能となり、地球環境保全にも貢献できる。
【図面の簡単な説明】
【図１】クリープ破断強度と（Ｎｉ量とＣｏ量の差）の２乗との関係を示す図である。
【図２】図１の関係から、５１０℃、１０５時間クリープ破断強度が４２０ＭＰａ以上を有するＮｉ量と（Ｎｉ量とＣｏ量の差）の２乗の値との関係を示す線図である。
【図３】脆化処理後の２５℃Ｖノッチシャルピー衝撃値と（Ｗ量／Ｍｏ量）比との関係を示す線図である。
【図４】脆化処理後の２５℃Ｖノッチシャルピー衝撃値が１９．６Ｊ／ｃｍ２以上の値を有する（Ｗ量／Ｍｏ量）比とＭｎ量との関係を示す線図である。
【図５】脆化処理後の２５℃Ｖノッチシャルピー衝撃値と（Ｍｏ量／Ｍｏ量＋０．５Ｗ量）比との関係を示す線図である。
【図６】脆化処理後の２５℃Ｖノッチシャルピー衝撃値が１９．６Ｊ／ｃｍ２以上が得られる（Ｍｏ量／Ｍｏ量＋０．５Ｗ量）とＭｎ量との関係を示す線図である。
【図７】本発明に係るガスタービンの回転部の断面図である。
【符号の説明】
１…タービンロータ、２…コンプレッサロータ、３…ディスタントピース、４…タービンスタブシャフト、５…タービンスタッキングボルト、１１、１２、１３…タービンディスク、１７…コンプレッサディスク、８１、８２、８３…静翼、５１、５２、５３…動翼、１８…タービンスペーサ、８０…ケーシング、８４…燃焼器。
【図１】
2004307910.tif 000008
【図２】
2004307910.tif 000009
【図３】
2004307910.tif 000010
【図４】
2004307910.tif 000011
【図５】
2004307910.tif 000012
【図６】
2004307910.tif 000013
【図７】
2004307910.tif 000014